(57)【要約】      （修正有）【課題】コアとなる導体層を内部に有し、実装密度が高くかつ放熱性や量産性に優れた信頼性の高いプリント配線板及びその製造方法を提供する。【解決手段】２以上の金属箔と少なくとも１以上のコア導体層１１１を有し、金属箔は少なくともコア導体層の両側に１層ずつ配置され、金属箔とコア導体層間は絶縁層を介しており、コア導体層と電気接続せずに金属箔同士を電気接続するスルーホール及び／又はインナービアホールのバイアホールを備え、コア導体層の厚さは０．３〜０．４ｍｍとなっており、コア導体層のバイアホール形成用下穴の穴径ｄは１．０〜３．０ｍｍとなっており、かつ隣接する前記バイアホール形成用下穴同士で挟まれた領域の前記穴径方向の距離Ｌが前記バイアホール形成用下穴の前記穴径ｄに対して８０％以上となっている。【選択図】図３
2008243862.tif 000002
【特許請求の範囲】
【請求項１】
２以上の金属箔と少なくとも１以上のコア導体層を有し、前記金属箔は少なくとも前記コア導体層の両側に１層ずつ配置され、前記金属箔同士間又は前記金属箔と前記コア導体層間は絶縁層を介しており、
前記コア導体層と電気接続せずに前記金属箔同士を電気接続するスルーホール及び／又はインナービアホールのバイアホールを備え、
前記コア導体層の厚さは０．３〜０．４ｍｍとなっており、
前記コア導体層のバイアホール形成用下穴の穴径ｄは１．０〜３．０ｍｍとなっており、
かつ隣接する前記バイアホール形成用下穴同士で挟まれた領域の前記穴径方向の距離Ｌが前記バイアホール形成用下穴の前記穴径ｄに対して８０％以上となっていることを特徴とするプリント配線板。
【請求項２】
請求項１に記載のプリント配線板の製造方法であって、
厚さ０．３〜０．４ｍｍの前記コア導体層に複数の穴径ｄが１．０〜３．０ｍｍの前記バイアホール形成用下穴を前記穴径方向の距離Ｌが前記穴径ｄに対して８０％以上離間した位置に形成する下穴形成工程と、
前記コア導体層に樹脂分４８〜５５％で厚さ０．２ｍｍ以下の樹脂材と前記金属箔を挟む積層工程と、
前記コア導体層と前記樹脂材を加圧プレスして積層体を形成するプレス工程と、
前記積層体に前記スルーホール及び／又は前記インナービアホールを形成するホール形成工程と、
前記ホール形成工程後に前記積層体に金属めっきを施すめっき工程と、
前記めっき工程後に前記積層体に回路を形成する回路形成工程と、
を備えたことを特徴とするプリント配線板の製造方法。
【発明の詳細な説明】
【技術分野】
【０００１】
本発明は、コアとなる導体層を内部に有し、実装密度が高くかつ放熱性や量産性に優れた信頼性の高いプリント配線板及びその製造方法に関する。
【背景技術】
【０００２】
近年、例えば車両のエンジンルーム内や室内に装着される電気接続箱には、大電流の電気回路を形成するために３次元的に構成された金属導体からなるバスバーの代わりに、金属コアを含む厚肉の導体層を内部に備えたプリント配線板が用いられ、これらの基板を収容する電気接続箱の小型化を図っている。
【０００３】
これは、電子機器の性能が向上するに伴い、搭載する部品の大容量化、配線帯自身の高密度化により放熱の必要性が増大していることから、放熱性に優れた金属コアを有する金属コアプリント配線板の必要性が高まっているためである。
【０００４】
そのため、例えば、放熱性、均熱性に優れた内層導体（金属コア）を備えたメタルコアプリント配線板が用いられている（例えば特許文献１参照）。
【０００５】
かかる内層部に金属コアを用いたプリント基板を製造するに当って、金属コアと接続せず金属コア以外の任意の導体層と接続するスルーホールやインナービアホールなどのバイアホールを形成する場合がある。このバイアホールの形成方法は、圧延銅箔からなる金属コアに予めバイアホールの穴径よりも大きい下穴加工を行うと共に、金属コアの両側にいわゆるプリプレグと呼ばれる絶縁層と、電気回路を形成する１８μｍ以上の電解銅箔を積層プレスするようになっている。なお、金属コアの下穴形成方法は、プレス打ち抜き、ドリル加工、エッチング方法等が一般的である。
【０００６】
また、絶縁層を構成するプリプレグからなる樹脂材は半硬化樹脂のため、バイアホール形成の際、積層プレス時の加熱により樹脂の粘度が下がり金属コアの下穴加工した部分（空間）にその樹脂が流れ込んでこの空間に埋め込まれるようになっている。
【０００７】
近年におけるプリント配線板の実装部品及び発熱部品の増加に伴いプリント配線板には均熱や放熱、大電流化が要求されることで、金属コアの厚みやバイアホール用の下穴数が増し、その下穴が密集した箇所では下穴部分を埋め込む樹脂量が不足する状態となっている。そして、この下穴部分の樹脂量の不足により、ボイド、デラミネーション、ミーズリング、クレイジングが発生し、基板特性異常を引き起こす要因となっている。
【０００８】
ここで、ボイドとは、積層プレスで絶縁層内に発生した気泡による空洞を言う。なお、気泡のサイズ及び発生箇所により異なる耐電圧異常が発生する。また、デラミネーションとは、基板内部での絶縁層間又は絶縁層と導体層間の剥離現象のことを言う。また、ミーズリングとは、ガラスクロスの縦糸と横糸の交点での剥離で、外観的には白点として見えるものを言う。また、クレイジングとは、基板表層もしくは内部でガラスクロスのヤーン自体の分離によって連続的な白点が発生することを言う。
【０００９】
図１１は、バイアホール用の下穴を金属コア５１１に多数形成した従来のプリント配線板５に生じたボイドＶ、デラミネーションＤ、ミーズリングＭ、クレイジングＣ等を示した図２に対応する断面図である。なお、図１１のプリント配線板５は、内部に厚さ０．３〜０．４ｍｍの金属コア５１１を有すると共に、金属コア５１１の両側に（図中上下に）厚さ２００μｍ程度の絶縁層５２１，５２２を介して厚さ７０μｍ程度の外層導体５１２，５１３をそれぞれ１枚ずつ有した構成を備えることで、金属コア５１１を含む導体層が３層構造をなす金属コアプリント配線板となっているが、この配線板中にボイドＶ、ミーズリングＭ、デラミネーションＤ、クレイジングＣが様々な箇所で生じていることが分かる。
【００１０】
そして、図１２は、図１１に示したプリント配線板５にスルーホール用の貫通穴を図中矢印方向から明けた状態を示す断面図である。図１２からボイドＶの空間の一部がスルーホール用の貫通穴に連通して、この貫通穴の内周面の一部に凹み部Ｖ１〜Ｖ３を生じさせていることが分かる。
【００１１】
また、図１３は、図１２に示したプリント配線板５に銅めっきを施した状態を示す断面図である。図１３から分かるように、ボイドＶのうち、スルーホール５０１との内周面に凹み部Ｖ１〜Ｖ２を形成した部分に銅めっきが入り込んでこの銅めっきを介して本来的には電気的に接続すべきではない金属コア５１１と外層導体５１２，５１３とを短絡していることが分かる。
【００１２】
また、図１４は、図１３に示したプリント配線板５のスルーホール５０１にはんだコートを施した状態を示す断面図である。図１４において、凹み部Ｖ１〜Ｖ３には不純物が溜まり、スルーホール５０１が破断に至り易い状態になっている。
【００１３】
これらの図面からも明らかなように、ボイドＶ、デラミネーションＤ、ミーズリングＭ、クレイジングＣがプリント配線板５の基板特性異常を引き起こしていることが分かる。
【００１４】
このような不具合を防止する対策として、以下の対策が取られている。図１５は、従来のプリント配線板５において導体層間に複数の絶縁層５２１〜５２４を積層させた状態を示す積層工程時の断面図であり、図１６は、ガラス繊維を縦編み方向と横編み方向に編んだ状態で絶縁樹脂を充填させ半硬化状態であるいわゆるプリプレグを示す断面図である。なお、図１６に示す絶縁樹脂は、図１５に示した各絶縁層５２１〜５２４を構成している。
【００１５】
また、図１７は、従来のプリント配線板５において導体層間に絶縁層５２１，５２２の他に絶縁樹脂５３１，５３２を積層させた状態を示す断面図であり、図１８の断面図に示す絶縁樹脂は、図１７における導体層間において絶縁層５２１，５２２の他に積層される絶縁樹脂５３１，５３２である。
【００１６】
上述した樹脂不足による基板特性異常を防止するために、図１５に示すように絶縁材料の重ね枚数を増やしたり、図１７に示すように樹脂シートを加えたり、図１６の状態のものであって、特注で樹脂量を増したタイプを購入したり、特許文献２のようにダミープリント基板を重ねたり等の対策がとられている。
【特許文献１】特開平８−２９３６５９号公報
【特許文献２】特開２００１−１８５８４９号公報
【発明の開示】
【発明が解決しようとする課題】
【００１７】
しかしながら、このような対策では材料費が増す傾向にあり、プリント配線板のコスト高につながる。また、樹脂材に関して樹脂量の多いタイプなどの特注品を使用する場合、材料メーカー側は受注生産となるので、このような樹脂材の入手についても困難となり、プリント配線板の納品も遅れ気味になる問題も生じる。
【００１８】
本発明の目的は、コアとなる導体層を内部に有し、基板内にボイド、デラミネーション、ミーズリング、クレイジングによる基板特性異常を生じ難い信頼性の高いプリント配線板及びその製造方法を提供することにある。
【課題を解決するための手段】
【００１９】
上述の課題を解決するために、本発明にかかるプリント配線板は、
２以上の金属箔と少なくとも１以上のコア導体層を有し、前記金属箔は少なくとも前記コア導体層の両側に１層ずつ配置され、前記金属箔同士間又は前記金属箔と前記コア導体層間は絶縁層を介しており、
前記コア導体層と電気接続せずに前記金属箔同士を電気接続するスルーホール及び／又はインナービアホールのバイアホールを備え、
前記コア導体層の厚さは０．３〜０．４ｍｍとなっており、
前記コア導体層のバイアホール形成用下穴の穴径ｄは１．０〜３．０ｍｍとなっており、
かつ隣接する前記バイアホール形成用下穴同士で挟まれた領域の前記穴径方向の距離Ｌが前記バイアホール形成用下穴の前記穴径ｄに対して８０％以上となっていることを特徴としている。
【００２０】
本発明の請求項１に記載のプリント配線板がこのような構成を有することで、基板内層部となるコアに下穴加工した部分（空間）に積層プレス時の絶縁材の樹脂が流れ込んで埋め込まれる量が少なくなるので、この下穴部分の樹脂量の不足によるボイド、デラミネーション、ミーズリング、クレイジングによる基板特性異常を引き起こし難くなる。これによって、基板特性異常が生じ難い信頼性の高いプリント配線板とすることができる。
【００２１】
また、請求項２に記載のプリント配線板の製造方法は、請求項１に記載のプリント配線板の製造方法であって、
厚さ０．３〜０．４ｍｍの前記コア導体層に複数の穴径ｄが１．０〜３．０ｍｍの前記バイアホール形成用下穴を前記穴径方向の距離Ｌが前記穴径ｄに対して８０％以上離間した位置に形成する下穴形成工程と、
前記コア導体層に樹脂分４８〜５５％で厚さ０．２ｍｍ以下の樹脂材と前記金属箔を挟む積層工程と、
前記コア導体層と前記樹脂材を加圧プレスして積層体を形成するプレス工程と、
前記積層体に前記スルーホール及び／又は前記インナービアホールを形成するホール形成工程と、
前記ホール形成工程後に金属めっきを施すめっき工程と、
前記めっき工程後に前記積層体に回路を形成する回路形成工程と、
を備えたことを特徴としている。
【００２２】
本発明の請求項２に記載の多層プリント配線板がこのような工程によって製造されることで、コア導体層の下穴加工した部分（空間）に積層プレス時の絶縁材の樹脂が流れ埋め込まれる量がより少なくなるので、この下穴部分の樹脂量の不足によるボイド、デラミネーション、ミーズリング、クレイジングによる基板特性異常をより引き起こし難くできる。これによって、基板特性異常がより生じ難い信頼性の高いプリント配線板とすることができる。
【発明の効果】
【００２３】
本発明によると、コア導体層を内部に有し、基板内にボイド、デラミネーション、ミーズリング、クレイジングによる基板特性異常を生じ難い信頼性の高い多層プリント配線板及びその製造方法を提供することができる。
【発明を実施するための最良の形態】
【００２４】
以下、本発明の一実施形態にかかるプリント配線板を図面に基いて説明する。図１は、本発明の一実施形態にかかるプリント配線板１をスルーホール１０１の中心軸線に沿って配線板の厚さ方向に切断した断面図である。また、図２は、図１に示したプリント配線板１のスルーホール１０１や図１では図示しないインナービアホールなどのいわゆるバイアホール形成前の状態を配線板厚さ方向に沿って示した断面図である。
【００２５】
本発明の一実施形態にかかるプリント配線板１は、図１に示すように、内部に厚さ０．３〜０．４ｍｍのコア導体層１１１を有すると共に、コア導体層１１１の両側に（図中上下に）厚さ２００μｍ程度の絶縁層１２１，１２２を介して厚さ７０μｍ程度の金属箔（外層導体）１１２，１１３をそれぞれ１枚ずつ有した構成を備えることで、コア導体層１１１を含む導体層が３層構造をなすプリント配線板となっている。
【００２６】
なお、コア導体層１１１は圧延銅箔などからなる金属コアや紙又はガラス布などを補強材とした硬質のリジットＣＣＬ（copper
clad laminate）でできており、金属箔（外層導体）１１２，１１３は電解銅箔でできており、絶縁層１２１，１２２は熱膨張係数が４５ｐｐｍ／℃以上のガラスエポキシ樹脂でできている。
【００２７】
また、プリント配線板１には、プリント配線板の厚さ方向を貫くスルーホール１０１が形成されている。そして、スルーホール１０１の内面全体には厚さ２５〜５０μｍ程度の金属めっき１４１が施され、図中上下の金属箔（外層導体）１１２，１１３を金属めっき１４１により電気的に接続している。また、コア導体層１１１にはスルーホール１０１の形成位置に対応してスルーホール１０１よりも大きい多数の下穴（図１では下穴１１１ａ〜１１１ｃのみ図示）が明けられ、スルーホール１０１の金属めっきとコア導体層１１１の下穴１１１ａ〜１１１ｄとの間にそれぞれ樹脂材が充填されて、コア導体層１１１とスルーホール１０１とが絶縁されている。
【００２８】
そして、図２乃至図４に示すように、コア導体層１１１のスルーホール形成用下穴の穴径ｄは１．０〜３．０ｍｍとなっており、コア導体層１１１の、隣接するスルーホール形成用下穴同士で挟まれた領域の下穴穴径方向の距離Ｌはこの穴径ｄに対して８０％以上となっている。このとき、距離Lが穴径ｄの８０％以上であれば距離Lは穴径ｄに対してL>dでも良い。なお、コア導体層１１１における下穴の形成パターンについては、図３のような形成パターンでも良く、図４のような形成パターンでも良く、これらを組み合わせた形成パターンでも良い。
【００２９】
なお、本実施形態においては、コア導体層１１１のバイアホール形成用下穴穴径ｄとコア導体層１１１の隣接する下穴間の距離Ｌは上述した寸法関係で規定されているが、本発明においては、図５に示すように金属コアの厚さが０．３〜０．４ｍｍ、Ｌ／ｄ＝８０％以上であれば、本発明の作用効果を発揮し得る。この点については、後述する実施形態で明らかにする。
【００３０】
続いて、かかる構成を有するプリント配線板１の製造方法について説明する。なお、ここではスルーホール１０１を備えたプリント配線板１を製造する方法について説明し、インナービアホールを備えたプリント配線板の製造方法については説明を省略する。
【００３１】
図６（ａ）〜（ｉ）は、プリント配線板１の製造方法を説明するための側方断面図である。まず、図６（ａ）に示すように厚さは０．３〜０．４ｍｍの圧延銅箔からなるコア導体層１１１を用意し、図６（ｂ）に示すように、コア導体層１１１の表面と裏面とを貫通するスルーホール用の下穴１１１ａ〜１１１ｄ、回路パターンをエッチングやパンチング等により形成する。ここで、コア導体層１１１のスルーホール用下穴の穴径ｄは１．０〜３．０ｍｍであり、コア導体層１１１の、隣接するバイアホール形成用下穴同士で挟まれた領域の下穴穴径方向の距離Ｌは穴径ｄに対して８０％以上となっている。なお、コア導体層１１１の下穴形成方法については、プレス打ち抜き、ドリル加工、エッチング方法等の一般的な下穴形成方法を用いる。
【００３２】
続いて、図６（ｃ）に示すように圧延銅箔からなるコア導体層１１１の両面を粗面化する。このコア導体層１１１表面に粗面を形成する方法としては、プリント配線板の製造方法で一般的に行われているように、コア導体層１１１表面に酸化物を形成する方法、この酸化物層の形状を維持して還元剤により金属銅に還元する方法（例えば、特許第３３９５８５４号公報参照）、又は無電解めっき又は電解めっきにより粒径の粗い金属銅を形成する方法を用いる。
【００３３】
そして、図６（ｄ）に示すように厚さ０．２ｍｍ以下で樹脂分が重量法で４８〜５５％となったプリプレグからなる絶縁材１２１，１２２をコア導体層１１１と接するように積層すると共に、絶縁材１２１，１２２の両面側に厚さ７０μｍ程の電解銅箔からなる金属箔（外層導体）１１２，１１３を積層し、加熱プレス加工を施すことで、図６（ｅ）に示すようにこれらを一体化し、積層体を形成する。この際、コア導体層１１１のスルーホール用下穴として加工した部分には、積層プレス時に絶縁材１２１，１２２の樹脂が流れ込んでこの空間に樹脂材が充填される。
【００３４】
続いて、図６（ｆ）に示すように金属箔（外層導体）１１２，１１３を貫通するスルーホール用の貫通穴を形成し、図６（ｇ）に示すように貫通穴に金属めっき１４１を形成してスルーホール１０１とすると共に、金属箔（外層導体）１１２，１１３に対しても金属めっき１４１を形成する。
【００３５】
続いて、図６（ｈ）に示すように基板両面の金属箔（外層導体）１１２，１１３及び金属めっき１４１をエッチングして回路パターンを形成する。
【００３６】
続いて、図６（ｉ）に示すようにスルーホール１０１及び金属箔（外層導体）１１２，１１３にはんだ不要の部分にレジスト１４２を行った後、はんだコート１４３を施し、プリント配線板の製造を完了する。図６では図示しないが、スルーホール１０１のランド部分もあわせてはんだコート１４３を施す。
【００３７】
以下、このような構成を有するプリント配線板１の作用について説明する。
【００３８】
本発明の上述した実施形態に係るプリント配線板１がこのような構成を有することで、コア導体層１１１の下穴加工した部分（空間）に積層プレス時の絶縁材１２１，１２２の樹脂が流れ込んで埋め込まれる量が少なくなるので、この下穴部分の樹脂量の不足によるボイド、デラミネーション、ミーズリング、クレイジングによる基板特性異常を引き起こし難くなる。
【００３９】
具体的には、従来のプリント配線板のようにボイドの発生した箇所にスルーホールを形成することで、スルーホールの銅めっきがボイド内に入り込んで本来的に電気接続すべきでない金属コアと外層導体をスルーホールの銅めっきを介して短絡させてしまうような不具合を回避することができる。
【００４０】
また、このようなボイドによって生じた凹み部にはんだの不純物が溜まってスルーホールが破断に至るような不具合を回避することもできる。これによって、基板特性異常を生じ難い信頼性の高いプリント配線板とすることができる。
【００４１】
なお、上述した実施形態のプリント配線板は、スルーホール１０１のみ形成されていたが、これに限らずインナービアホールが形成されたプリント配線板であって、インナービアホールとコア導体のインナービアホール形成用下穴の穴径が上述した寸法関係を有する場合であっても本発明の作用効果を発揮し得ることは言うまでもない。具体的には、絶縁層を構成する厚みが０．２ｍｍ以下で樹脂分が重量法で４８〜５５％の樹脂材をコア導体と接するように積層プレスを行い、更に厚さが０．３〜０．４ｍｍであるコア導体のインナービアホール形成用下穴の穴径ｄが１．０〜３．０ｍｍとなっており、コア導体の、隣接するインナービアホール形成用下穴同士で挟まれた領域の下穴の穴径方向の距離はこの穴径に対して８０％以上となっているプリント配線板であれば、本発明の作用効果を発揮し得る。
【００４２】
また、上述の実施形態においてはコア導体１１１を含む導体層が３層構造のプリント配線板１について説明したが、コア導体を含む導体層が５層構造のプリント配線板についても本発明は適用可能である。
【００４３】
即ち、ここでは図示しないが、内部に厚さ０．３〜０．４ｍｍのコア導体を有すると共に、コア導体の両側に（図中上下に）厚さ２００μｍ程度の内側絶縁層を介して厚さ７０μｍ程度の金属箔（内層導体）をそれぞれ１枚ずつ有し、かつ金属箔（内層導体）の両側に（図中上下に）厚さ２００μｍ程度の外側絶縁層を介して厚さ７０μｍ程度の金属箔（外層導体）をそれぞれ１枚ずつ有したコア導体を含む導体層が５層構造をなすプリント配線板であって、絶縁層を構成する樹脂材の厚みが０．２ｍｍ以下で樹脂分が重量法で４８〜５５％の樹脂材をコア導体と接するように積層プレスを行い、更にコア導体のバイアホール形成用下穴の穴径ｄが１．０〜３．０ｍｍ、かつコア導体の、隣接するバイアホール形成用下穴同士で挟まれた領域の下穴穴径方向の距離Ｌが穴径ｄに対して８０％以上となっているプリント配線板であっても、本発明の作用効果を発揮し得る。
【実施例】
【００４４】
以下、本発明の上述の一実施形態に係るプリント配線板についての有用性を従来のプリント配線板との比較において明らかにする評価試験を行ったので、この評価試験結果について説明する。
【００４５】
なお、この評価試験におけるスペックは、図７に示すプリント配線板のスペックに基づき行い、具体的には以下の通りとした。
・厚さ２００μｍの樹脂材を積層して絶縁層を形成し、
・樹脂材であるプリプレグ(ガラスエポキシ樹脂)の熱膨張係数は、厚さ方向４５ｐｐｍ／℃とし、
・コア導体を厚さ４００μｍの圧延銅箔とし、
・金属箔（外層導体）を厚さ７０μｍの電解銅箔とした。
【００４６】
このような評価スペックのもと、信頼性試験条件として基板サイズ３４０×５１０ｍｍのプリント配線板を使用して断面解体によるボイド有無の判定試験を行った。そして、判定基準としては、図８に示すようにこのプリント配線板のｎ１〜ｎ３のサンプリング箇所におけるボイドの発生の有無を調べた。なお、図９及び図１０の評価試験結果における埋め込み性（判定）の評価内容については、各サンプリング箇所に発生したボイドの大きさ（長さや直径）が０．１ｍｍ以下の場合を○、０．１〜０．５ｍｍの場合を△、０．５ｍｍ以上のものを×とした。
【００４７】
図９は、コア導体の下穴ｄ＝Φ１．０ｍｍ、コア導体の隣接する下穴同士の間隔Ｌ＝１．０×α（但し、α＝Ｌ／ｄ）とした場合の樹脂分が重量法で４７％未満、４８〜５５％未満、５６％以上における樹脂材のコア導体下穴への埋め込み性を判定した判定結果である。
【００４８】
図９に示すように樹脂分が４７％未満の場合は、α＝５０％（Ｌ＝０．５ｍｍ）、α＝６０％（Ｌ＝０．６ｍｍ）、α＝７０％（Ｌ＝０．７ｍｍ）、α＝８０％（Ｌ＝０．８ｍｍ）の全てにおいてサンプリング箇所ｎ１〜ｎ３の全ての埋め込み性（判定）が×であった。
【００４９】
また、樹脂分が４８〜５５％の場合は、α＝５０％（Ｌ＝０．５ｍｍ）、α＝６０％（Ｌ＝０．６ｍｍ）においてサンプリング箇所ｎ１〜ｎ３の全ての埋め込み性（判定）が×であったのに対し、α＝７０％（Ｌ＝０．７ｍｍ）においては、サンプル数３つのうちサンプリング箇所ｎ１についての判定は○であったが、サンプリング箇所ｎ２とｎ３についての判定は△であり、この２つについて０．１ｍｍ〜０．５ｍｍの大きさのボイドが発生していることが分かった。また、α＝８０％（Ｌ＝０．８ｍｍ）においては、サンプル数３つのうち全ての埋め込み性（判定）が○であった。
【００５０】
また、樹脂分が５６％以上の場合は、α＝５０％（Ｌ＝０．５ｍｍ）においてサンプリング箇所ｎ１〜ｎ３の全ての埋め込み性（判定）が×であったのに対し、α＝６０％（Ｌ＝０．６ｍｍ）においては、サンプル数３つのうちサンプリング箇所ｎ１とｎ３の埋め込み性（判定）が○であったが、サンプリング箇所ｎ２についての埋め込み性（判定）は△であった。一方、α＝７０％（Ｌ＝０．７ｍｍ）α＝８０％（Ｌ＝０．８ｍｍ）においては、サンプル数３つ全ての埋め込み性が○であった。
【００５１】
図１０は、コア導体の下穴ｄ＝Φ３．０ｍｍ、コア導体の隣接する下穴同士の間隔Ｌ＝３．０×αとした場合の樹脂分が重量法で４７％未満、４８〜５５％未満、５６％以上について埋め込み性を判定した判定結果である。
【００５２】
図１０に示すように樹脂分が４７％未満の場合は、α＝５０％（Ｌ＝１．５ｍｍ）、α＝６７％（Ｌ＝２．０ｍｍ）、α＝７７％（Ｌ＝２．３ｍｍ）、α＝８０％（Ｌ＝２．４ｍｍ）の全てにおいて埋め込み性（判定）が×であった。また、樹脂分が４８〜５５％の場合は、α＝５０％（Ｌ＝１．５ｍｍ）、α＝６７％（Ｌ＝２．０ｍｍ）において埋め込み性が×であったのに対し、α＝７７％（Ｌ＝２．３ｍｍ）においては、サンプル数３つのうちサンプリング箇所ｎ１とｎ３については埋め込み性（判定）が○であったがサンプリング箇所ｎ２においては埋め込み性（判定）が△で０．１ｍｍ〜０．５ｍｍのボイドが発生していることが分かった。また、α＝８０％（Ｌ＝２．４ｍｍ）においては、サンプル数３つのうち全ての埋め込み性（判定）が○であった。また、樹脂分が５６％以上の場合は、α＝５０％（Ｌ＝１．５ｍｍ）においてサンプル数３つの全ての埋め込み性（判定）が×であったのに対し、α＝６７％（Ｌ＝２．０ｍｍ）においては、サンプル数３つのうちサンプリング箇所ｎ１の埋め込み性（判定）は○であったが、残りのサンプリング箇所ｎ２とｎ３の埋め込み性（判定）が△でサンプリング箇所ｎ２とｎ３において２つが０．１ｍｍ〜０．５ｍｍのボイドが発生していることが分かった。一方、α＝７７％（Ｌ＝２．３ｍｍ）α＝８０％（Ｌ＝２．４ｍｍ）においては、サンプル数３つのうち全てについて埋め込み性（判定）が○であった。
【００５３】
以上のことから、絶縁層を構成する厚みが０．２ｍｍ以下で樹脂分が重量法で４８〜５５％の樹脂材をコア導体と接するように積層プレスを行い、更にコア導体の厚さが０．３〜０．４ｍｍで、コア導体のバイアホール形成用下穴の穴径ｄが１．０〜３．０ｍｍ、かつコア導体の、隣接するバイアホール形成用下穴同士で挟まれた領域の下穴穴径方向の距離Ｌがこの下穴穴径ｄに対して８０％以上となっている本発明品については、バイアホールとコア導体の下穴間への樹脂材の充填性（埋め込み性）が十分となり、基板特性異常の発生につながるような大きさのボイドの発生を抑えることが分かった。その結果、本実施例によって本発明の有用性を確認できた。
【図面の簡単な説明】
【００５４】
【図１】スルーホールを備えた本発明の一実施形態に係るプリント配線板の厚さ方向に沿って示す断面図である。
【図２】図１に示したプリント配線板のスルーホール形成前の状態を配線板厚さ方向に沿って示す断面図である。
【図３】図２に示したコア導体に形成された各下穴間の寸法関係を示す平面図である。
【図４】図２に示したコア導体に図３とは異なるパターンで形成された各下穴間の寸法関係を示す平面図である。
【図５】コア導体のバイアホール形成用下穴の直径ｄと隣接する下穴間で挟まれるコア導体の領域の距離Ｌとの関係を示す説明図である。
【図６】本発明の一実施形態に係るプリント配線板の製造工程を説明する工程説明図である。
【図７】本発明の実施例においてサンプルとして用いたコア導体の基本的構成を示す断面図である。
【図８】本発明の実施例におけるプリント配線板上のサンプリング箇所を概略的に示す斜視図である。
【図９】本発明の実施例における評価試験結果を示す一覧表である。
【図１０】図９に続く本発明の実施例における評価試験結果を示す一覧表である。
【図１１】従来のプリント配線板に生じたボイド、デラミネーション、ミーズリング、クレイジング等を示した図１に対応する断面図である。
【図１２】図１１に示したプリント配線板にスルーホール用の貫通穴を明けた状態を示す断面図である。
【図１３】図１２に示したプリント配線板に金属めっきを施した状態を示す断面図である。
【図１４】図１３に示すプリント配線板にはんだコートを施した状態を示す断面図である。
【図１５】従来のプリント配線板において導体層間に複数の絶縁層を積層させた状態を示す図１に対応する断面図である。
【図１６】ガラス繊維を縦編み方向と横編み方向に編んだ状態で絶縁層を半硬化状態で充填させたいわゆるプリプレグを示す断面図である。
【図１７】従来のプリント配線板において導体層間に絶縁層の他に絶縁樹脂を積層させた状態を示す図１に対応する断面図である。
【図１８】いわゆるガラス不織布プリプレグと呼ばれる絶縁樹脂のみを示す断面図である。
【符号の説明】
【００５５】
１，５    プリント配線板
１０１    スルーホール
１１１    コア導体
１１１ａ〜１１１ｄ    下穴
１１２，１１３    金属箔（外層導体）
１２１，１２２    絶縁層（絶縁材）
１４１    金属めっき
１４２    レジスト
１４３    はんだコート
５０１    スルーホール
５１１    コア導体
５１２，５１３    金属箔（外層導体）
５２１〜５２４    絶縁層
５３１，５３２    絶縁樹脂
Ｃ    クレイジング
Ｄ    デラミネーション
Ｍ    ミーズリング
Ｌ    下穴穴径方向の距離
Ｖ    ボイド
Ｖ１〜Ｖ３    凹み部
ｄ    下穴穴径
ｎ１〜ｎ３    サンプリング箇所
【図１】
2008243862.tif 000003
【図２】
2008243862.tif 000004
【図３】
2008243862.tif 000005
【図４】
2008243862.tif 000006
【図５】
2008243862.tif 000007
【図６】
2008243862.tif 000008
【図７】
2008243862.tif 000009
【図８】
2008243862.tif 000010
【図９】
2008243862.tif 000011
【図１０】
2008243862.tif 000012
【図１１】
2008243862.tif 000013
【図１２】
2008243862.tif 000014
【図１３】
2008243862.tif 000015
【図１４】
2008243862.tif 000016
【図１５】
2008243862.tif 000017
【図１６】
2008243862.tif 000018
【図１７】
2008243862.tif 000019
【図１８】
2008243862.tif 000020